(57)【要約】【課題】光学特性に優れたセルロース体組成物およびフィルムを提供する。【解決手段】セルロース体と、下記一般式（１）で表される化合物を少なくとも１種含有するセルロース体組成物。一般式（１）    【化１】2005330443.tif 000024（式中、Ｘは−Ｏ−または−ＮＲ−（Ｒは水素原子またはアルキル基を表す）を表す。Ｑ1はアリール基またはヘテロ環を表す。Ｑ2はへテロ環を表す。）【選択図】なし【特許請求の範囲】
【請求項１】
セルロース体と、下記一般式（１）で表される化合物を少なくとも１種含有することを特徴とするセルロース体組成物。
一般式（１）
【化１】
2005330443.tif 000019
（式中、Ｘは−Ｏ−または−ＮＲ−（Ｒは水素原子またはアルキル基を表す）を表す。Ｑ1はアリール基またはヘテロ環を表す。Ｑ2はへテロ環を表す。）
【請求項２】
上記一般式（１）で表される化合物が下記一般式（１−Ａ）で表される化合物であることを特徴とする請求項１記載のセルロース体組成物。
一般式（１−Ａ）
【化２】
2005330443.tif 000020
（式中、Ｒ1、Ｒ2、Ｒ3、Ｒ4、およびＲ5はそれぞれ独立に水素原子または置換基を表し、Ｘは−Ｏ−または−ＮＲ−（Ｒは水素原子またはアルキル基を表す）を表す。Ｑ2はへテロ環を表す。）
【請求項３】
上記一般式（１）で表される化合物が下記一般式（１−Ｂ）で表される化合物であることを特徴とする請求項１記載のセルロース体組成物。
一般式（１−Ｂ）
【化３】
2005330443.tif 000021
（式中、Ｒ1、Ｒ2、Ｒ4、およびＲ5はそれぞれ独立に水素原子または置換基を表し、Ｒ13は水素原子以外の置換基を表す。Ｘは−Ｏ−または−ＮＲ−（Ｒは水素原子またはアルキル基を表す）を表す。Ｑ2はへテロ環を表す。）
【請求項４】
上記一般式（１）で表される化合物が下記一般式（１−Ｄ）で表される化合物であることを特徴とする請求項１記載のセルロース体組成物。
一般式（１−Ｄ）
【化４】
2005330443.tif 000022
（式中、Ｒ2およびＲ5はそれぞれ独立に水素原子または置換基を表し、Ｒ11、Ｒ13およびＲ14は水素原子以外の置換基を表す。Ｘは−Ｏ−または−ＮＲ−（Ｒは水素原子またはアルキル基を表す）を表す。Ｑ2はへテロ環を表す。）
【請求項５】
上記一般式（１）で表される化合物が下記一般式（１−Ｅ）で表される化合物であることを特徴とする請求項１記載のセルロース体組成物。
一般式（１−Ｅ）
【化５】
2005330443.tif 000023
（式中、Ｒ2およびＲ5はそれぞれ独立に水素原子または置換基を表し、Ｒ21、Ｒ23およびＲ24は水素原子またはアルキル基を表す。Ｘは−Ｏ−または−ＮＲ−（Ｒは水素原子またはアルキル基を表す）を表す。Ｑ2はへテロ環を表す。）
【請求項６】
請求項１〜５のいずれか１項に記載のセルロース体組成物よりなることを特徴とするドープ組成物。
【請求項７】
請求項１〜５のいずれか１項に記載のセルロース体組成物より形成されたことを特徴とするセルロース体フィルム。
【請求項８】
セルロース体がセルロースアシレートであることを特徴とする請求項７記載のセルロース体フィルム。
【発明の詳細な説明】
【技術分野】
【０００１】
本発明は、セルロース体組成物と、これを用いて製造されるセルロース体フィルムとに関するものである。
【背景技術】
【０００２】
セルロース体フィルム、中でもセルロースアセテートフィルムは、他のポリマーフィルムと比較して、光学的等方性が高い（レターデーション値が低い）特徴がある。そのため、光学的等方性が要求される用途、例えば偏光板には、セルロースアセテートフィルムを用いることが一般的である。
一方、液晶表示装置等の光学補償シート（位相差フィルム）には、逆に光学的異方性（高いレターデーション値）が要求される。そのため、光学補償シートとしては、ポリカーボネートフィルムやポリスルホンフィルムのようなレターデーション値が高い合成ポリマーフィルムを用いることが一般的であった。
【０００３】
ところで、最近では、光学的異方性が要求される用途にも使用できる高いレターデーション値を有するセルロースアセテートフィルムが要求されるようになり、それに対応するような技術も提案されている（例えば、特許文献１）。この特許文献１における技術は、セルローストリアセテートフィルムで高いレターデーション値を実現するために、少なくとも２つの芳香環を有する芳香族化合物、中でも１，３，５−トリアジン環を有する化合物を添加し、延伸処理する技術である。
一般にセルローストリアセテートは延伸しにくい高分子素材であり、複屈折率を大きくすることは困難であることが知られているが、上記特許文献１では添加した芳香族化合物を延伸処理で同時に配向させることにより複屈折率を大きくし、高いレターデーション値を実現している。
【０００４】
また、近年、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＡＦＬＣ（Ａｎｔｉ−ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）およびＨＡＮ（Ｈｙｂｒｉｄ  Ａｌｉｇｎｅｄ  Ｎｅｍａｔｉｃ）などの様々な表示モードが提案されており、それぞれに適した光学異方性を有する光学補償フィルムも求められるようになってきている。
【０００５】
しかしながら、本発明者は、１，３，５−トリアジン環を有する公知の円盤状化合物を用いて、上記特許文献１で開示された方法を鋭意検討した結果、この方法では、Ｒｅレターデーション値とＲｔｈレターデーション値の組み合わせを任意に設定できない、すなわち、高い（Ｒｅ／Ｒｔｈ）のフィルムは作製できないという問題があることが判明した。そこで、新たな光学性能制御技術の開発が必要となってきた。
【特許文献１】欧州特許出願公開第０９１１６５６Ａ２号明細書
【発明の開示】
【発明が解決しようとする課題】
【０００６】
本発明の目的は、光学特性に優れたセルロース体組成物およびフィルムを提供することにある。
【課題を解決するための手段】
【０００７】
本発明の目的は、下記手段により達成された。
［１］セルロース体と、下記一般式（１）で表される化合物を少なくとも１種含有することを特徴とするセルロース体組成物。
一般式（１）
【０００８】
【化１】
2005330443.tif 000002
【０００９】
（式中、Ｘは−Ｏ−または−ＮＲ−（Ｒは水素原子またはアルキル基を表す）を表す。Ｑ1はアリール基またはヘテロ環を表す。Ｑ2はへテロ環を表す。）
［２］上記一般式（１）で表される化合物が下記一般式（１−Ａ）で表される化合物であることを特徴とする［１］項に記載のセルロース体組成物。
一般式（１−Ａ）
【００１０】
【化２】
2005330443.tif 000003
【００１１】
（式中、Ｒ1、Ｒ2、Ｒ3、Ｒ4、およびＲ5はそれぞれ独立に水素原子または置換基を表し、Ｘは−Ｏ−または−ＮＲ−（Ｒは水素原子またはアルキル基を表す）を表す。Ｑ2はへテロ環を表す。）
［３］上記一般式（１）で表される化合物が下記一般式（１−Ｂ）で表される化合物であることを特徴とする［１］項に記載のセルロース体組成物。
一般式（１−Ｂ）
【００１２】
【化３】
2005330443.tif 000004
【００１３】
（式中、Ｒ1、Ｒ2、Ｒ4およびＲ5はそれぞれ独立に水素原子または置換基を表し、Ｒ13は水素原子以外の置換基を表す。Ｘは−Ｏ−または−ＮＲ−（Ｒは水素原子またはアルキル基を表す）を表す。Ｑ2はへテロ環を表す。）
［４］上記一般式（１）で表される化合物が下記一般式（１−Ｃ）で表される化合物であることを特徴とする［１］項に記載のセルロース体組成物。
一般式（１−Ｃ）
【００１４】
【化４】
2005330443.tif 000005
【００１５】
（式中、Ｒ2、Ｒ4およびＲ5はそれぞれ独立に水素原子または置換基を表し、Ｒ11、Ｒ13は水素原子以外の置換基を表す。Ｘは−Ｏ−または−ＮＲ−（Ｒは水素原子またはアルキル基を表す）を表す。Ｑ2はへテロ環を表す。）
［５］上記一般式（１）で表される化合物が下記一般式（１−Ｄ）で表される化合物であることを特徴とする［１］項に記載のセルロース体組成物。
一般式（１−Ｄ）
【００１６】
【化５】
2005330443.tif 000006
【００１７】
（式中、Ｒ2およびＲ5はそれぞれ独立に水素原子または置換基を表し、Ｒ11、Ｒ13およびＲ14は水素原子以外の置換基を表す。Ｘは−Ｏ−または−ＮＲ−（Ｒは水素原子またはアルキル基を表す）を表す。Ｑ2はへテロ環を表す。）
［６］上記一般式（１）で表される化合物が下記一般式（１−Ｅ）で表される化合物であることを特徴とする［１］項に記載のセルロース体組成物。
一般式（１−Ｅ）
【００１８】
【化６】
2005330443.tif 000007
【００１９】
（式中、Ｒ2およびＲ5はそれぞれ独立に水素原子または置換基を表し、Ｒ21、Ｒ23およびＲ24は水素原子またはアルキル基を表す。Ｘは−Ｏ−または−ＮＲ−（Ｒは水素原子またはアルキル基を表す）を表す。Ｑ2はへテロ環を表す。）
［７］［１］〜［６］のいずれか１項に記載のセルロース体組成物よりなることを特徴とするドープ組成物。
［８］［１］〜［６］のいずれか１項に記載のセルロース体組成物より形成されたことを特徴とするセルロース体フィルム。
［９］セルロース体がセルロースアシレートであることを特徴とする［８］項に記載のセルロース体フィルム。
【発明の効果】
【００２０】
本発明のセルロース体組成物は個々に指定されたＲｅレターデーション値とＲｔｈレターデーション値とを同時に満足した光学性能に優れたフィルムを形成するのに有用である。したがってこれより得られたセルロースアシレートフィルムは光学性能に優れる。
【発明を実施するための最良の形態】
【００２１】
まず、本発明に用いられる一般式（１）で表される化合物に関して詳細に説明する。
一般式（１）
【００２２】
【化７】
2005330443.tif 000008
【００２３】
（式中、Ｘは−Ｏ−または−ＮＲ−（Ｒは水素原子またはアルキル基を表す）を表す。Ｑ1はアリール基またはヘテロ環を表す。Ｑ2はへテロ環を表す。）
【００２４】
Ｑ1で表されるアリール基として好ましくは炭素数６〜３０のアリール基であり、単環であってもよいし、更に他の環と縮合環を形成してもよい。また、可能な場合には置換基を有してもよく、置換基としては後述する置換基Ｔが適用できる。
Ｑ1で表されるアリール基としてより好ましくは炭素数６〜２０、特に好ましくは炭素数６〜１２のアリール基であり、例えばフェニル、ｐ−メチルフェニル、ナフチルなどが挙げられる。
【００２５】
Ｑ1で表されるヘテロ環としては酸素原子、窒素原子あるいは硫黄原子のうち少なくとも１つを含む環であれば何でもよいが、好ましくは５ないし６員環の酸素原子、窒素原子あるいは硫黄原子のうち少なくとも１つを含む環である。また、可能な場合には更に置換基を有してもよい。置換基としては後述する置換基Ｔが適用できる。
Ｑ1で表されるへテロ環としてより好ましくは酸素原子、窒素原子あるいは硫黄原子のうち少なくとも１つを含む芳香族ヘテロ環である。
【００２６】
芳香族ヘテロ環として好ましくは酸素原子、窒素原子あるいは硫黄原子を含む芳香族ヘテロ環である。ヘテロ環の具体例としては、例えば、フラン、ピロール、チオフェン、イミダゾール、ピラゾール、ピリジン、ピラジン、ピリダジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンズイミダゾール、ベンズオキサゾール、ベンズチアゾール、ベンゾトリアゾール、テトラザインデン、ピロロトリアゾール、ピラゾロトリアゾールなどが挙げられる。芳香族ヘテロ環として好ましくは、ベンズイミダゾール、ベンズオキサゾール、ベンズチアゾール、ベンゾトリアゾールである。
【００２７】
Ｑ2で表されるヘテロ環としてはＱ1で表されるヘテロ環と同義であり、また好ましい範囲も同様である。
【００２８】
Ｘは−Ｏ−または−ＮＲ−（Ｒは水素原子またはアルキル基を表す）を表す。Ｒがアルキル基を表す場合には更に置換基を有してもよい。置換基としては後述する置換基Ｔが適用できる。また、分岐アルキル基であっても直鎖アルキル基であってもよい。
Ｒとして好ましくは炭素数１〜１２、より好ましくは炭素数１〜８、更に好ましくは炭素数１〜６、特に好ましくは炭素数１〜４のアルキル基である。最も好ましくはメチル基である。
Ｘとして好ましくは、−Ｏ−、−ＮＨ−、−ＮＣＨ3−であり、より好ましくは−Ｏ−または−ＮＨ−であり、更に好ましくは−ＮＨ−である。
【００２９】
一般式（１）として好ましくは下記一般式（１−Ａ）である。以下一般式（１−Ａ）に関して詳細に説明する。
一般式（１−Ａ）
【００３０】
【化８】
2005330443.tif 000009
【００３１】
（式中、Ｒ1、Ｒ2、Ｒ3、Ｒ4、およびＲ5はそれぞれ独立に水素原子または置換基を表し、Ｘは−Ｏ−または−ＮＲ−（Ｒは水素原子またはアルキル基を表す）を表し、Ｑ2はへテロ環を表す。ＸおよびＱ2は一般式（１）におけるそれらと同義であり、また好ましい範囲も同様である。）
【００３２】
Ｒ1として好ましくは、水素原子、アルキル基、アミノ基、アルコキシ基、ヒドロキシ基、ハロゲン原子であり、より好ましくは、水素原子、炭素数１〜４のアルキル基、炭素数１〜４のアルコキシ基、ヒドロキシ基、ハロゲン原子であり、更に好ましくはメチル基、メトキシ基、ヒドロキシ基、塩素原子であり、特に好ましくはメトキシ基、ヒドロキシ基である。
【００３３】
Ｒ2として好ましくは、水素原子、アルキル基、アミノ基、アルコキシ基、ヒドロキシ基、ハロゲン原子であり、より好ましくは、水素原子、炭素数１〜４のアルキル基、炭素数１〜４のアルコキシ基、ハロゲン原子であり、更に好ましくは水素原子、メチル基、メトキシ基であり、特に好ましく水素原子である。
【００３４】
Ｒ3として好ましくは、水素原子、アルキル基、アルケニル基、アルキニル基、アリール基、アミノ基、アルコキシ基、アシル基、アルコキシカルボニル基、アシルアミノ基、ヒドロキシ基、ハロゲン原子、シアノ基であり、より好ましくは、水素原子、炭素数１〜４のアルキル基、炭素数１〜４のアルケニル基、炭素数１〜４のアルキニル基、炭素数６〜１０のアリール基、炭素数１〜４のアルコキシ基、炭素数１〜４のアシル基、炭素数１〜４のアルコキシカルボニル基、炭素数１〜４アシルアミノ基、塩素原子、フッ素原子、シアノ基であり、更に好ましくは、水素原子、メチル基、エチル基、ｎ−プロピル基、ｎ−ブチル基、メトキシ基、エトキシ基、ｎ−プロピル基、ｎ−ブトキシ基、アセチル基、フェニル基、塩素原子、シアノ基であり、特に好ましくはメチル基、メトキシ基、シアノ基であり、最も好ましくはメトキシ基である。
【００３５】
Ｒ4として好ましくは、水素原子、アルキル基、アミノ基、アルコキシ基、ヒドロキシ基、ハロゲン原子であり、より好ましくは、水素原子、炭素数１〜４のアルキル基、炭素数１〜４のアルコキシ基、ハロゲン原子であり、更に好ましくは水素原子、メチル基、メトキシ基であり、特に好ましくメトキシ基である。
【００３６】
Ｒ5として好ましくは水素原子、アルキル基、アミノ基、アルコキシ基、ヒドロキシ基、ハロゲン原子であり、より好ましくは、水素原子、炭素数１〜４のアルキル基、炭素数１〜４のアルコキシ基、ヒドロキシ基、ハロゲン原子であり、更に好ましくは水素原子、メチル基、メトキシ基、ヒドロキシ基、塩素原子であり、特に好ましくは水素原子、メトキシ基、ヒドロキシ基であり、最も好ましくは水素原子である。
【００３７】
一般式（１）としてより好ましくは下記一般式（１−Ｂ）である。以下一般式（１−Ｂ）に関して詳細に説明する。
一般式（１−Ｂ）
【００３８】
【化９】
2005330443.tif 000010
【００３９】
（式中、Ｒ1、Ｒ2、Ｒ4およびＲ5はそれぞれ独立に水素原子または置換基を表し、Ｒ13は水素原子以外の置換基を表す。Ｘは−Ｏ−または−ＮＲ−（Ｒは水素原子またはアルキル基を表す）を表す。Ｑ2はへテロ環を表す。）
【００４０】
Ｒ1、Ｒ2、Ｒ4、Ｒ5、ＸおよびＱ2は一般式（１−Ａ）におけるそれらと同義であり、また好ましい範囲も同様である。
【００４１】
Ｒ13は水素原子以外の置換基を表し、Ｒ13として好ましくはアルキル基、アルケニル基、アルキニル基、アリール基、アミノ基、アルコキシ基、アシル基、アルコキシカルボニル基、アシルアミノ基、ヒドロキシ基、ハロゲン原子、シアノ基であり、より好ましくは、炭素数１〜４のアルキル基、炭素数１〜４のアルケニル基、炭素数１〜４のアルキニル基、炭素数６〜１０のアリール基、炭素数１〜４のアルコキシ基、炭素数１〜４のアシル基、炭素数１〜４のアルコキシカルボニル基、炭素数１〜４アシルアミノ基、塩素原子、フッ素原子、シアノ基であり、更に好ましくは、メチル基、エチル基、ｎ−プロピル基、ｎ−ブチル基、メトキシ基、エトキシ基、ｎ−プロポキシ基、ｎ−ブトキシ基、アセチル基、フェニル基、塩素原子、シアノ基であり、特に好ましくはメチル基、メトキシ基、シアノ基であり、最も好ましくはメトキシ基である。
【００４２】
一般式（１）として更に好ましくは一般式（１−Ｃ）である。以下一般式（１−Ｃ）に関して詳細に説明する。
一般式（１−Ｃ）
【００４３】
【化１０】
2005330443.tif 000011
【００４４】
（式中、Ｒ2、Ｒ4およびＲ5はそれぞれ独立に水素原子または置換基を表し、Ｒ11、Ｒ13は水素原子以外の置換基を表す。Ｘは−Ｏ−または−ＮＲ−（Ｒは水素原子またはアルキル基を表す）を表す。Ｑ2はへテロ環を表す。）
【００４５】
Ｒ2、Ｒ4、Ｒ5、Ｒ13、ＸおよびＱ2は一般式（１−Ｂ）におけるそれらと同義であり、また好ましい範囲も同様である。
【００４６】
Ｒ11は水素原子以外の置換基を表し、Ｒ11として好ましくは、アルキル基、アミノ基、アルコキシ基、ヒドロキシ基、ハロゲン原子であり、より好ましくは、炭素数１〜４のアルキル基、炭素数１〜４のアルコキシ基、ヒドロキシ基、ハロゲン原子であり、更に好ましくは、メチル基、メトキシ基、ヒドロキシ基、塩素原子であり、特に好ましくはメトキシ基、ヒドロキシ基である。
【００４７】
一般式（１）として特に好ましくは一般式（１−Ｄ）である。以下一般式（１−Ｄ）に関して詳細に説明する。
一般式（１−Ｄ）
【００４８】
【化１１】
2005330443.tif 000012
【００４９】
（式中、Ｒ2およびＲ5はそれぞれ独立に水素原子または置換基を表し、Ｒ13、Ｒ14およびＲ15は水素原子以外の置換基を表す。Ｘは−Ｏ−または−ＮＲ−（Ｒは水素原子またはアルキル基を表す）を表す。Ｑ2はへテロ環を表す。）
【００５０】
Ｒ2、Ｒ5、Ｒ11、Ｒ13、ＸおよびＱ2は一般式（１−Ｃ）におけるそれらと同義であり、また好ましい範囲も同様である。
【００５１】
Ｒ14は水素原子以外の置換基を表し、Ｒ14として好ましくは、アルキル基、アミノ基、アルコキシ基、ヒドロキシ基、ハロゲン原子であり、より好ましくは、炭素数１〜４のアルキル基、炭素数１〜４のアルコキシ基、ハロゲン原子であり、更に好ましくはメチル基、メトキシ基であり、特に好ましくメトキシ基である。
【００５２】
上記一般式（１）で表される化合物として最も好ましくは（１−Ｅ）で表される化合物である。
一般式（１−Ｅ）
【００５３】
【化１２】
2005330443.tif 000013
【００５４】
（式中、Ｒ2およびＲ5はそれぞれ独立に水素原子または置換基を表し、Ｒ21、Ｒ23およびＲ24は水素原子またはアルキル基を表す。Ｘは−Ｏ−または−ＮＲ−（Ｒは水素原子またはアルキル基を表す）を表す。Ｑ2はへテロ環を表す。）
【００５５】
Ｒ2、Ｒ5、ＸおよびＱ2は一般式（１−Ｄ）におけるそれらと同義であり、また好ましい範囲も同様である。
【００５６】
Ｒ21は水素原子またはアルキル基を表し、好ましくは水素原子または炭素数１〜４のアルキル基であり、より好ましくは水素原子または炭素数１〜３のアルキル基であり、更に好ましくは水素原子またはメチル基、エチル基であり、特に好ましくは水素原子またはメチル基である。
【００５７】
Ｒ23は水素原子またはアルキル基を表し、好ましくは水素原子または炭素数１〜８のアルキル基であり、より好ましくは炭素数１〜６のアルキル基であり、更に好ましくは炭素数１〜４のアルキル基であり、特に好ましくはメチル基である。
【００５８】
Ｒ24は水素原子またはアルキル基を表し、好ましくは水素原子または炭素数１〜４のアルキル基であり、より好ましくは炭素数１〜３のアルキル基であり、更に好ましくはメチル基、エチル基であり、特に好ましくはメチル基である。
【００５９】
以下に置換基Ｔについて説明する。
置換基Ｔとしては例えばアルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニルなどが挙げられる。）、アルキニル基（好ましくは炭素数２〜２０、より好ましくは炭素数２〜１２、特に好ましくは炭素数２〜８であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチルなどが挙げられる。）、
【００６０】
置換又は未置換のアミノ基（好ましくは炭素数０〜２０、より好ましくは炭素数０〜１０、特に好ましくは炭素数０〜６であり、例えばアミノ、メチルアミノ、ジメチルアミノ、ジエチルアミノ、ジベンジルアミノなどが挙げられる。）、アルコキシ基（好ましくは炭素数１〜２０、より好ましくは炭素数１〜１２、特に好ましくは炭素数１〜８であり、例えばメトキシ、エトキシ、ブトキシなどが挙げられる。）、アリールオキシ基（好ましくは炭素数６〜２０、より好ましくは炭素数６〜１６、特に好ましくは炭素数６〜１２であり、例えばフェニルオキシ、２−ナフチルオキシなどが挙げられる。）、
【００６１】
アシル基（好ましくは炭素数１〜２０、より好ましくは炭素数１〜１６、特に好ましくは炭素数１〜１２であり、例えばアセチル、ベンゾイル、ホルミル、ピバロイルなどが挙げられる。）、アルコキシカルボニル基（好ましくは炭素数２〜２０、より好ましくは炭素数２〜１６、特に好ましくは炭素数２〜１２であり、例えばメトキシカルボニル、エトキシカルボニルなどが挙げられる。）、アリールオキシカルボニル基（好ましくは炭素数７〜２０、より好ましくは炭素数７〜１６、特に好ましくは炭素数７〜１０であり、例えばフェニルオキシカルボニルなどが挙げられる。）、
【００６２】
アシルオキシ基（好ましくは炭素数２〜２０、より好ましくは炭素数２〜１６、特に好ましくは炭素数２〜１０であり、例えばアセトキシ、ベンゾイルオキシなどが挙げられる。）、アシルアミノ基（好ましくは炭素数２〜２０、より好ましくは炭素数２〜１６、特に好ましくは炭素数２〜１０であり、例えばアセチルアミノ、ベンゾイルアミノなどが挙げられる。）、アルコキシカルボニルアミノ基（好ましくは炭素数２〜２０、より好ましくは炭素数２〜１６、特に好ましくは炭素数２〜１２であり、例えばメトキシカルボニルアミノなどが挙げられる。）、アリールオキシカルボニルアミノ基（好ましくは炭素数７〜２０、より好ましくは炭素数７〜１６、特に好ましくは炭素数７〜１２であり、例えばフェニルオキシカルボニルアミノなどが挙げられる。）、
【００６３】
スルホニルアミノ基（好ましくは炭素数１〜２０、より好ましくは炭素数１〜１６、特に好ましくは炭素数１〜１２であり、例えばメタンスルホニルアミノ、ベンゼンスルホニルアミノなどが挙げられる。）、スルファモイル基（好ましくは炭素数０〜２０、より好ましくは炭素数０〜１６、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜２０、より好ましくは炭素数１〜１６、特に好ましくは炭素数１〜１２であり、例えばカルバモイル、メチルカルバモイル、ジエチルカルバモイル、フェニルカルバモイルなどが挙げられる。）、
【００６４】
アルキルチオ基（好ましくは炭素数１〜２０、より好ましくは炭素数１〜１６、特に好ましくは炭素数１〜１２であり、例えばメチルチオ、エチルチオなどが挙げられる。）、アリールチオ基（好ましくは炭素数６〜２０、より好ましくは炭素数６〜１６、特に好ましくは炭素数６〜１２であり、例えばフェニルチオなどが挙げられる。）、スルホニル基（好ましくは炭素数１〜２０、より好ましくは炭素数１〜１６、特に好ましくは炭素数１〜１２であり、例えばメシル、トシルなどが挙げられる。）、スルフィニル基（好ましくは炭素数１〜２０、より好ましくは炭素数１〜１６、特に好ましくは炭素数１〜１２であり、例えばメタンスルフィニル、ベンゼンスルフィニルなどが挙げられる。）、
【００６５】
ウレイド基（好ましくは炭素数１〜２０、より好ましくは炭素数１〜１６、特に好ましくは炭素数１〜１２であり、例えばウレイド、メチルウレイド、フェニルウレイドなどが挙げられる。）、リン酸アミド基（好ましくは炭素数１〜２０、より好ましくは炭素数１〜１６、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、
【００６６】
シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは１〜１２であり、ヘテロ原子としては、例えば窒素原子、酸素原子、硫黄原子、具体的には例えばイミダゾリル、ピリジル、キノリル、フリル、ピペリジル、モルホリノ、ベンゾオキサゾリル、ベンズイミダゾリル、ベンズチアゾリルなどが挙げられる。）、シリル基（好ましくは、炭素数３〜４０、より好ましくは炭素数３〜３０、特に好ましくは、炭素数３〜２４であり、例えば、トリメチルシリル、トリフェニルシリルなどが挙げられる）などが挙げられる。これらの置換基は更に置換されてもよい。
【００６７】
また、置換基が二つ以上ある場合は、同じでも異なってもよい。また、可能な場合には互いに連結して環を形成してもよい。
【００６８】
以下に一般式（１）で表される化合物に関して具体例をあげて詳細に説明するが、本発明は以下の具体例によって何ら限定されることはない。
【００６９】
【化１３】
2005330443.tif 000014
【００７０】
【化１４】
2005330443.tif 000015
【００７１】
【化１５】
2005330443.tif 000016
【００７２】
一般式（１）で表される化合物はカルボン酸とアミンとのアミド化反応、またはカルボン酸と水酸基とのエステル化反応によって合成でき、アミド結合形成、エステル結合形成反応であればどのような反応を用いてもよい。
例えば、置換安息香酸を酸ハロゲン化物に官能基変換した後、アミン、水酸基を有する化合物と縮合する方法、縮合剤あるいは触媒を用いて置換安息香酸とアミン、水酸基を有する化合物を脱水縮合する方法などがあげられる。
製造プロセス等を考慮すると置換安息香酸を酸ハロゲン化物に官能基変換した後、アミン、水酸基を有する化合物と縮合する方法が好ましい。
【００７３】
反応溶媒として炭化水素系溶媒（好ましくはトルエン、キシレンが挙げられる。）、エーテル系溶媒（好ましくはジメチルエーテル、テトラヒドロフラン、ジオキサンなどが挙げられる）、ケトン系溶媒、エステル系溶媒、アセトニトリル、ジメチルホルムアミド、ジメチルアセトアミドなどを用いることができる。これらの溶媒は単独でも数種を混合して用いてもよく、反応溶媒として好ましくはトルエン、アセトニトリル、ジメチルホルムアミド、ジメチルアセトアミドである。
【００７４】
反応温度としては、好ましくは０〜１５０℃、より好ましくは０〜１００℃、更に好ましくは０〜９０℃であり、特に好ましくは２０℃〜９０℃である。
本反応には塩基を用いないのが好ましく、塩基を用いる場合には有機塩基、無機塩基のどちらでもよく、好ましくは有機塩基であり、ピリジン、３級アルキルアミン（好ましくはトリエチルアミン、エチルジイソプルピルアミンなどが挙げられる）である。
【００７５】
以下に一般式（１）で表される化合物の合成法に関して具体的に記載するが、本発明は以下の具体例によって何ら限定されることはない。
【００７６】
［合成例１：例示化合物Ａ−１の合成］
４−アミノピリジン１１．３ｇ（０．１２モル）、トリエチルアミン１４．６ｇ（０．１４４モル）、ジメチルアセトアミド５０ｍＬ、を氷水で冷却し、あらかじめ２，４，５−トリメトキシ安息香酸クロリド３０．４ｇ（０．１３２モル）をアセトニトリル１００ｍＬに溶解させた液をゆっくりと滴下し、滴下終了後、５０℃で５時間加熱攪拌した。その後、酢酸エチル、水を添加し、分液操作を行い、有機相を回収し、硫酸マグネシウムを添加した。ろ過操作で硫酸マグネシウムを留去した後、有機溶媒を減圧留去し、水を加え、再結晶操作を行った。析出した結晶をろ過回収し、白色の結晶として目的化合物を１２．５ｇ（収率３６％）得た。
なお、化合物の同定は1Ｈ−ＮＭＲ（４００ＭＨｚ）で行った。
1Ｈ−ＮＭＲ（ＤＭＳＯ−ｄ6）δ３．７５（ｓ，３Ｈ），３．９０（ｓ，３Ｈ），３．９８（ｓ，３Ｈ），６．８３（ｓ，１Ｈ），７．３６（ｓ，１Ｈ），７．７５（ｄ，２Ｈ），８．４６（ｄ，２Ｈ），１０．２５（ｂｒ，１Ｈ）
【００７７】
［合成例２：例示化合物Ａ−３の合成］
２，４，５−トリメトキシ安息香酸クロリド１８．０ｇ（０．１モル）、テトラヒドロフラン１００ｍＬ、トリエチルアミン１１．１ｇ（０．１１モル）を氷水で冷却し、あらかじめ２−アミノ−５−メトキシベンゾチアゾール２３．１ｇ（０．１モル）をテトラヒドロフラン２００ｍＬに溶解させた液をゆっくりと滴下し、滴下終了後、室温で５時間加熱攪拌した。その後、溶媒を減圧留去し、アセトニトリルを加え、再結晶操作を行った。析出した結晶をろ過回収し、白色の結晶として目的化合物を１８．７ｇ（収率５０％）得た。
なお、化合物の同定は1Ｈ−ＮＭＲ（４００ＭＨｚ）で行った。
1Ｈ−ＮＭＲ（ＣＤＣｌ3）δ３．８７（ｓ，３Ｈ），３．９２（ｓ，３Ｈ），３．９８（ｓ，３Ｈ），４．１０（ｓ，３Ｈ），６．５６（ｓ，１Ｈ），７．０４（ｄ，１Ｈ），７．３２（ｄ，１Ｈ），７．７０（ｄ，１Ｈ），７．８１（ｓ，１Ｈ），１１．９０（ｓ，１Ｈ）
【００７８】
一般式（１）又は（１−Ａ）〜（１−Ｅ）のいずれかで表される化合物は少なくとも１種をセルロース体に対して０．１〜２０質量％添加することが好ましく、より好ましくは０．５〜１６質量％、更に好ましくは１〜１２質量％、特に好ましくは２〜８質量％である。最も好ましくは３〜７質量％である。
【００７９】
次に、本発明に用いられるセルロース体に関して詳細に説明する。
本発明に用いられるセルロース体はセルロースを原料とする化合物であれば何でもよい。好ましくはセルロースアシレートである。本発明で用いられるセルロースアシレートは本発明の効果を発現する限りにおいて特に限定されず、異なる２種類以上のセルロースアシレートを混合して用いても良い。好ましいセルロースアシレートとしては以下のものを挙げることができる。すなわち、セルロースアシレートが、セルロースの水酸基への置換度が下記式（Ｉ）〜（III）の全てを満足するセルロースアシレートである。
（Ｉ）      １．０≦ＳＡ＋ＳＢ≦３．０
（II）      ０．５≦ＳＡ≦３．０
（III）     ０≦ＳＢ≦１．５
【００８０】
ここで、式中ＳＡ及びＳＢはセルロースの水酸基に置換されているアシル基の置換度を表し、ＳＡはアセチル基の置換度、またＳＢは炭素原子数３〜２２のアシル基の置換度である。
【００８１】
β−１，４グリコシド結合でセルロースを構成しているグルコース単位は、２位、３位および６位に遊離の水酸基を有している。本発明に用いられるセルロースアシレートは、これらの水酸基の一部または全部をアシル基によりエステル化した重合体（ポリマー）である。本明細書において、アシル置換度とは、２位、３位および６位のそれぞれについて、セルロースがエステル化している割合を意味し、全アシル置換度とはこれらの合計を表す。具体的には、セルロースの２位、３位および６位のそれぞれの水酸基が１００％エステル化した場合をそれぞれ置換度１とする。したがって、セルロースの２位、３位および６位のすべてが１００％エステル化した場合、全アシル置換度は最大の３となる。
【００８２】
本発明では、水酸基のＳＡとＳＢの置換度の総和は、より好ましくは１．５０〜２．９６であり、特に好ましくは２．００〜２．９５である。また、ＳＢの置換度は０〜１．５０であり、特には０〜１．００である。さらにＳＢはその２８％以上が６位水酸基の置換基であるが、より好ましくは３０％以上が６位水酸基の置換基であり、３１％がさらに好ましく、特には３２％以上が６位水酸基の置換基であることも好ましい。
また更に、セルロースアシレートの６位のＳＡとＳＢの置換度の総和が０．８以上、より好ましくは０．８５、特に好ましくは０．９０であるセルロースアシレートフィルムもあげることができる。
これらのセルロースアシレートにより溶解性の好ましい溶液（組成物）が作製でき、特に非塩素系有機溶媒において、良好な溶液の作製が可能となる。また、これらのセルロース体溶液を用いてフィルムやレンズなどのセルロース体組成物の作製が可能となり、フィルムとしての用途がより好ましい。
【００８３】
セルロースアシレートの炭素数３〜２２のアシル基（ＳＢ）としては、脂肪族アシル基でも芳香族アシル基でもよく特に限定されない。それらは、例えばセルロースのアルキルカルボニルエステル、アルケニルカルボニルエステルあるいは芳香族カルボニルエステル、芳香族アルキルカルボニルエステルなどであり、それぞれさらに置換された基を有していてもよい。これらの好ましい具体例としては、プロピオニル、ブタノイル、ケプタノイル、ヘキサノイル、オクタノイル、デカノイル、ドデカノイル、トリデカノイル、テトラデカノイル、ヘキサデカノイル、オクタデカノイル、ｉｓｏ−ブタノイル、ｔ−ブタノイル、シクロヘキサンカルボニル、オレオイル、ベンゾイル、ナフチルカルボニル、シンナモイル基などを挙げることが出来る。これらの中でもより好ましくは、プロピオニル、ブタノイル、ドデカノイル、オクタデカノイル、ｔ−ブタノイル、オレオイル、ベンゾイル、ナフチルカルボニル、シンナモイルなどである。
【００８４】
セルロースアシレートの合成方法の基本的な原理は、右田他，「木材化学」共立出版，１９６８年，ｐ．１８０〜１９０に記載されている。代表的な合成方法は、カルボン酸無水物−酢酸−硫酸触媒による液相酢化法である。具体的には、綿花リンタや木材パルプ等のセルロース原料を適当量の酢酸で前処理した後、予め冷却したカルボン酸化混液に投入してエステル化し、完全セルロースアシレート（２位、３位および６位のアシル置換度の合計が、ほぼ３．００）を合成する。上記カルボン酸化混液は、一般に溶媒としての酢酸、エステル化剤としての無水カルボン酸および触媒としての硫酸を含む。無水カルボン酸は、これと反応するセルロースおよび系内に存在する水分の合計よりも、化学量論的に過剰量で使用することが一般的である。
【００８５】
アシル化反応終了後に、系内に残存している過剰の無水カルボン酸の加水分解およびエステル化触媒の一部の中和のために、中和剤（例えば、カルシウム、マグネシウム、鉄、アルミニウムまたは亜鉛の炭酸塩、酢酸塩または酸化物）の水溶液を添加する。次に、得られた完全セルロースアシレートを少量の酢化反応触媒（一般には、残存する硫酸）の存在下で、５０〜９０℃に保つことによりケン化熟成し、所望のアシル置換度および重合度を有するセルロースアシレートまで変化させる。所望のセルロースアシレートが得られた時点で、系内に残存している触媒を前記のような中和剤を用いて完全に中和するか、あるいは中和することなく水または希硫酸中にセルロースアシレート溶液を投入（あるいは、セルロースアシレート溶液中に、水または希硫酸を投入）してセルロースアシレートを分離し、洗浄および安定化処理によりセルロースアシレートを得る。
【００８６】
本発明のセルロースアシレートフィルムは、フィルムを構成するポリマー成分が実質的に上記の定義を有するセルロースアシレートからなることが好ましい。『実質的に』とは、ポリマー成分の５５質量％以上（好ましくは７０〜１００質量％、さらに好ましくは８０〜１００質量％）を意味する。フィルム製造の原料としては、セルロースアシレート粒子を使用することが好ましい。使用する粒子の９０質量％以上は、０．５〜５ｍｍの粒子径を有することが好ましい。また、使用する粒子の５０質量％以上が１〜４ｍｍの粒子径を有することが好ましい。セルロースアシレート粒子は、なるべく球形に近い形状を有することが好ましい。
【００８７】
本発明において透湿度とは、高温高湿条件下でフィルムが単位時間あたりに透過させる水分量であり、具体的には塩化カルシウムを入れたカップをフィルムにより蓋をし、かつ密閉したものを、６０℃９５％Ｒ．Ｈ．（相対湿度）の条件下、ｌ２４時間放置した前後の重量変化（ｇ／（ｍ2・日））から、塩化カルシウムの吸湿度に基づき、セルロースアシレートフィルムの透湿度として算出できる。本発明のセルロースアシレートフィルムの透湿度としては、２００乃至１５００ｇ／（ｍ2・日）であることが好ましく、４００乃至１５００ｇ／（ｍ2・日）であることがさらに好ましく、４００乃至１４００ｇ／（ｍ2・日）であることが最も好ましい。
【００８８】
本発明で好ましく用いられるセルロースアシレートの重合度は、粘度平均重合度２００〜７００、好ましくは２５０〜５５０、更に好ましくは２５０〜４００であり、特に好ましくは粘度平均重合度２５０〜３５０である。平均重合度は、宇田らの極限粘度法（宇田和夫・斉藤秀夫，「繊維学会誌」，１９６２年，第１８巻，第１号，ｐ．１０５〜１２０）により測定できる。更に特開平９−９５５３８号公報に詳細に記載されている。
【００８９】
低分子成分が除去されると、平均分子量（重合度）が高くなるが、粘度は通常のセルロースアシレートよりも低くなるため有用である。低分子成分の少ないセルロースアシレートは、通常の方法で合成したセルロースアシレートから低分子成分を除去することにより得ることができる。低分子成分の除去は、セルロースアシレートを適当な有機溶媒で洗浄することにより実施できる。なお、低分子成分の少ないセルロースシレテートを製造する場合、酢化反応における硫酸触媒量を、セルロース１００質量部に対して０．５〜２５質量部に調整することが好ましい。硫酸触媒の量を上記範囲にすると、分子量分布の点でも好ましい（分子量分布の均一な）セルロースアシレートを合成することができる。
【００９０】
本発明におけるセルロースアシレートの製造時に使用される際には、その含水率は２質量％以下であることが好ましく、さらに好ましくは１質量％以下であり、特には０．７質量％以下の含水率を有するセルロースアシレートである。一般に、セルロースアシレートは、水を含有しており２．５〜５質量％が知られている。本発明でこのセルロースアシレートの含水率にするためには、乾燥することが必要であり、その方法は目的とする含水率になれば特に限定されない。
本発明におけるこれらのセルロースアシレートは、その原料綿や合成方法は発明協会公開技報（公技番号  ２００１−１７４５、２００１年３月１５日発行、発明協会）の７〜１２頁に詳細に記載されている。
【００９１】
本発明のセルロース体フィルムには、各調製工程において用途に応じた種々の添加剤（例えば、可塑剤、紫外線防止剤、劣化防止剤、光学異方性コントロール剤、微粒子、剥離剤、赤外吸収剤など）を加えることができる。それらは固体でもよく油状物でもよい。すなわち、その融点や沸点において特に限定されるものではない。例えば２０℃以下と２０℃以上の紫外線吸収材料の混合や、同様に可塑剤の混合などであり、例えば特開２００１−１５１９０１号公報などに記載されている。さらにまた、赤外吸収染料としては例えば特開２００１−１９４５２２号公報に記載されている。またその添加する時期はドープ作製工程において何れで添加しても良いが、ドープ調製工程の最後の調製工程に添加剤を添加し調製する工程を加えて行ってもよい。更にまた、各素材の添加量は機能が発現する限りにおいて特に限定されない。また、セルロースアシレートフィルムが多層から形成される場合、各層の添加物の種類や添加量が異なってもよい。例えば特開２００１−１５１９０２号公報などに記載されているが、これらは従来から知られている技術である。
さらにこれらの詳細は、発明協会公開技報（公技番号  ２００１−１７４５、２００１年３月１５日発行、発明協会）の１６〜２２頁に詳細に記載されている素材が好ましく用いられる。
【００９２】
次に、本発明に用いられるセルロース体を溶解する有機溶媒について説明する。
まず、セルロース体の溶液を作製するに際して好ましく用いられる非塩素系有機溶媒について説明する。本発明においては、セルロース体が溶解し、流延，製膜できる範囲において、その目的が達成できる限りは、用いる非塩素系有機溶媒は特に限定されない。本発明で用いられる非塩素系有機溶媒は、炭素原子数が３〜１２のエステル、ケトン、エーテルから選ばれる溶媒が好ましい。エステル、ケトンおよび、エーテルは、環状構造を有していてもよい。エステル、ケトンおよびエーテルの官能基（すなわち、−Ｏ−、−ＣＯ−および−ＣＯＯ−）のいずれかを２つ以上有する化合物も、主溶媒として用いることができ、たとえばアルコール性水酸基のような他の官能基を有していてもよい。２種類以上の官能基を有する主溶媒の場合、その炭素原子数はいずれかの官能基を有する化合物の規定範囲内であればよい。
【００９３】
炭素原子数が３〜１２のエステル類の例としては、エチルホルメート、プロピルホルメート、ペンチルホルメート、メチルアセテート、エチルアセテートおよびペンチルアセテートが挙げられる。炭素原子数が３〜１２のケトン類の例としては、アセトン、メチルエチルケトン、ジエチルケトン、ジイソブチルケトン、シクロペンタノン、シクロヘキサノンおよびメチルシクロヘキサノンが挙げられる。炭素原子数が３〜１２のエーテル類の例としては、ジイソプロピルエーテル、ジメトキシメタン、ジメトキシエタン、１，４−ジオキサン、１，３−ジオキソラン、テトラヒドロフラン、アニソールおよびフェネトールが挙げられる。二種類以上の官能基を有する有機溶媒の例としては、２−エトキシエチルアセテート、２−メトキシエタノールおよび２−ブトキシエタノールが挙げられる。
【００９４】
以上のセルロース体に用いられる非塩素系有機溶媒については、前述のいろいろな観点から選定されるが、好ましくは互いに異なる３種類以上の混合溶媒である。
第１の溶媒は、酢酸メチル、酢酸エチル、蟻酸メチル、蟻酸エチル、アセトン、ジオキソラン、ジオキサンから選ばれる少なくとも一種あるいは或いはそれらの混合液であり、好ましくは酢酸メチル、アセトン、蟻酸メチル、蟻酸エチルあるいはこれらの混合物である。
第２の溶媒は、炭素原子数が４〜７のケトン類またはアセト酢酸エステルから選ばれる少なくとも一種あるいはそれらの混合液であり、好ましくは、メチルエチルケトン、シクロペンタノン、シクロヘキサノン、アセチル酢酸メチルあるいはこれらの混合液である。
なお第１の溶媒が、２種以上の溶媒の混合液である場合は、第２の溶媒がなくてもよい。
【００９５】
第３の溶媒は、炭素数が１〜１０のアルコールまたは炭化水素から選ばれ、好ましくは炭素数１〜８のアルコールである。
第３の溶媒であるアルコールの水酸基以外の部分は、直鎖であっても分岐を有していても環状であってもよく、その中でも飽和脂肪族炭化水素であることが好ましい。アルコールの例には、メタノール、エタノール、１−プロパノール、２−プロパノール、１−ブタノール、２−ブタノール、ｔ−ブタノール、１−ペンタノール、２−メチル−２−ブタノールおよびシクロヘキサノールが挙げられる。なおアルコールとしては、フッ素系アルコールも用いられる。例えば、２−フルオロエタノール、２，２，２−トリフルオロエタノール、２，２，３，３−テトラフルオロ−１−プロパノールなども挙げられる。
【００９６】
第３の溶媒としての炭化水素は、直鎖であっても分岐を有していても環状であってもよい。芳香族炭化水素と脂肪族炭化水素のいずれも用いることができる。脂肪族炭化水素は、飽和であっても不飽和であってもよい。炭化水素の例には、シクロヘキサン、ヘキサン、ベンゼン、トルエンおよびキシレンが含まれる。
【００９７】
これらの第３の溶媒であるアルコールおよび炭化水素は単独でもよいし２種類以上の混合物でもよく特に限定されない。第３の溶媒としては、好ましい具体的化合物は、アルコールとしてはメタノール、エタノール、１−プロパノール、２−プロパノール、１−ブタノール、２−ブタノール、およびシクロヘキサノール、シクロヘキサン、ヘキサンを挙げることができ、特にはメタノール、エタノール、１−プロパノール、２−プロパノール、１−ブタノールである。
【００９８】
以上の３種類の混合溶媒は、第１の溶媒が２０〜９５質量％、第２の溶媒が２〜６０質量％さらに第３の溶媒が２〜３０質量％の比率で含まれることが好ましく、さらに第１の溶媒が３０〜９０質量％であり、第２の溶媒が３〜５０質量％、さらに第３のアルコールが３〜２５質量％含まれることが好ましい。また特に第１の溶媒が３０〜９０質量％であり、第２の溶媒が３〜３０質量％、第３の溶媒がアルコールであり３〜１５質量％含まれることが好ましい。
なお、第１の溶媒が混合液で第２の溶媒を用いない場合は、第１の溶媒が２０〜９０質量％、第３の溶媒が５〜３０質量％の比率で含まれることが好ましく、さらに第１の溶媒が３０〜８６質量％であり、さらに第３の溶媒が７〜２５質量％含まれることが好ましい。
【００９９】
以上の本発明で用いられる非塩素系有機溶媒は、さらに詳細には発明協会公開技報（公技番号  ２００１−１７４５、２００１年３月１５日発行、発明協会）の１２〜１６頁に詳細に記載されている。
本発明における好ましい非塩素系有機溶媒の組合せは以下挙げることができるが、これらに限定されるものではない。
【０１００】
・酢酸メチル／アセトン／メタノール／エタノール／ブタノール（７５／１０／５／５／５、質量部）
・酢酸メチル／アセトン／メタノール／エタノール／プロパノール（７５／１０／５／５／５、質量部）
・酢酸メチル／アセトン／メタノール／ブタノール／シクロヘキサン（７５／１０／５／５／５、質量部）
・酢酸メチル／アセトン／エタノール／ブタノール（８１／８／７／４、質量部）
・酢酸メチル／アセトン／エタノール／ブタノール（８２／１０／４／４、質量部）
【０１０１】
・酢酸メチル／アセトン／エタノール／ブタノール（８０／１０／４／６、質量部）
・酢酸メチル／メチルエチルケトン／メタノール／ブタノール（８０／１０／５／５、質量部）
・酢酸メチル／アセトン／メチルエチルケトン／エタノール／イソプロパノール（７５／１０／１０／５／７、質量部）
・酢酸メチル／シクロペンタノン／メタノール／イソプロパノール（８０／１０／５／８、質量部）
・酢酸メチル／アセトン／ブタノール（８５／５／５、質量部）
・酢酸メチル／シクロペンタノン／アセトン／メタノール／ブタノール（６０／１５／１５／５／６、質量部）
【０１０２】
・酢酸メチル／シクロヘキサノン／メタノール／ヘキサン（７０／２０／５／５、質量部）
・酢酸メチル／メチルエチルケトン／アセトン／メタノール／エタノール（５０／２０／２０／５／５、質量部）
・酢酸メチル／１，３−ジオキソラン／メタノール／エタノール（７０／２０／５／５、質量部）
・酢酸メチル／ジオキサン／アセトン／メタノール／エタノール（６０／２０／１０／５／５、質量部）
・酢酸メチル／アセトン／シクロペンタノン／エタノール／イソブタノール／シクロヘキサン（６５／１０／１０／５／５／５、質量部）
【０１０３】
・ギ酸メチル／メチルエチルケトン／アセトン／メタノール／エタノール（５０／２０／２０／５／５、質量部）
・ギ酸メチル／アセトン／酢酸エチル／エタノール／ブタノール／ヘキサン（６５／１０／１０／５／５／５、質量部）
・アセトン／アセト酢酸メチル／メタノール／エタノール（６５／２０／１０／５、質量部）
・アセトン／シクロペンタノン／エタノール／ブタノール（６５／２０／１０／５、質量部）
・アセトン／１，３−ジオキソラン／エタノール／ブタノール（６５／２０／１０／５、質量部）
・１，３−ジオキソラン／シクロヘキサノン／メチルエチルケトン／メタノール／ブタノール（５５／２０／１０／５／５、質量部）
【０１０４】
更に下記の方法でセルロースアシレート溶液を用いることもできる。
本技術に用いるドープには、上記本技術の非塩素系有機溶媒以外に、ジクロロメタンを本技術の全有機溶媒量の１０質量％以下含有させてもよい。
【０１０５】
また、本発明におけるセルロースアシレートの溶液を作製するに際しては、場合により主溶媒として塩素系有機溶媒も用いられる。本発明においては、セルロースアシレートが溶解し流延、製膜できる範囲において、その目的が達成できる限りその塩素系有機溶媒は特に限定されない。これらの塩素系有機溶媒は、好ましくはジクロロメタン、クロロホルムである。特にジクロロメタンが好ましい。また、塩素系有機溶媒以外の有機溶媒を混合することも特に問題ない。その場合は、ジクロロメタンは少なくとも５０質量％使用することが必要である。
【０１０６】
併用される非塩素系有機溶媒としては、炭素原子数が３〜１２のエステル、ケトン、エーテル、アルコール、炭化水素などから選ばれる溶媒が好ましい。エステル、ケトン、エーテルおよびアルコールは、環状構造を有していてもよい。エステル、ケトンおよびエーテルの官能基（すなわち、−Ｏ−、−ＣＯ−および−ＣＯＯ−）のいずれかを二つ以上有する化合物も溶媒として用いることができ、たとえばアルコール性水酸基のような他の官能基を同時に有していてもよい。二種類以上の官能基を有する溶媒の場合、その炭素原子数はいずれかの官能基を有する化合物の規定範囲内であればよい。
【０１０７】
炭素原子数が３〜１２のエステル類の例には、エチルホルメート、プロピルホルメート、ペンチルホルメート、メチルアセテート、エチルアセテートおよびペンチルアセテートが挙げられる。炭素原子数が３〜１２のケトン類の例には、アセトン、メチルエチルケトン、ジエチルケトン、ジイソブチルケトン、シクロペンタノン、シクロヘキサノンおよびメチルシクロヘキサノンが挙げられる。炭素原子数が３〜１２のエーテル類の例には、ジイソプロピルエーテル、ジメトキシメタン、ジメトキシエタン、１，４−ジオキサン、１，３−ジオキソラン、テトラヒドロフラン、アニソールおよびフェネトールが挙げられる。二種類以上の官能基を有する有機溶媒の例には、２−エトキシエチルアセテート、２−メトキシエタノールおよび２−ブトキシエタノールが挙げられる。
【０１０８】
また塩素系有機溶媒と併用されるアルコールとしては、好ましくは直鎖であっても分枝を有していても環状であってもよく、その中でも飽和脂肪族炭化水素であることが好ましい。アルコールの水酸基は、第一級〜第三級のいずれであってもよい。アルコールの例には、メタノール、エタノール、１−プロパノール、２−プロパノール、１−ブタノール、２−ブタノール、ｔ−ブタノール、１−ペンタノール、２−メチル−２−ブタノールおよびシクロヘキサノールが含まれる。なおアルコールとしては、フッ素系アルコールも用いられる。例えば、２−フルオロエタノール、２，２，２−トリフルオロエタノール、２，２，３，３−テトラフルオロ−１−プロパノールなども挙げられる。さらに炭化水素は、直鎖であっても分岐を有していても環状であってもよい。芳香族炭化水素と脂肪族炭化水素のいずれも用いることができる。脂肪族炭化水素は、飽和であっても不飽和であってもよい。炭化水素の例には、シクロヘキサン、ヘキサン、ベンゼン、トルエンおよびキシレンが含まれる。
【０１０９】
以上のセルロースアシレートに用いられる主溶媒である塩素系有機溶媒と併用される非塩素系有機溶媒については、特に限定されないが、酢酸メチル、酢酸エチル、蟻酸メチル、蟻酸エチル、アセトン、ジオキソラン、ジオキサン、炭素原子数が４〜７のケトン類またはアセト酢酸エステル、炭素数が１〜１０のアルコールまたは炭化水素から選ばれる。なお好ましい併用される非塩素系有機溶媒は、酢酸メチル、アセトン、蟻酸メチル、蟻酸エチル、メチルエチルケトン、シクロペンタノン、シクロヘキサノン、アセチル酢酸メチル、メタノール、エタノール、１−プロパノール、２−プロパノール、１−ブタノール、２−ブタノール、およびシクロヘキサノール、シクロヘキサン、ヘキサンを挙げることができる。本発明における好ましい主溶媒である塩素系有機溶媒の組合せとしては以下を挙げることができるが、これらに限定されるものではない。
【０１１０】
・ジクロロメタン／メタノール／エタノール／ブタノール（７５／１０／５／５、質量部）
・ジクロロメタン／アセトン／メタノール／プロパノール（８０／１０／５／５、質量部）
・ジクロロメタン／メタノール／ブタノール／シクロヘキサン（７５／１０／５／５／５、質量部）
・ジクロロメタン／メチルエチルケトン／メタノール／ブタノール（８０／１０／５／５、質量部）
・ジクロロメタン／アセトン／メチルエチルケトン／エタノール／イソプロパノール（７５／１０／１０／５／７、質量部）
【０１１１】
・ジクロロメタン／シクロペンタノン／メタノール／イソプロパノール（８０／１０／５／８、質量部）
・ジクロロメタン／酢酸メチル／ブタノール（８０／１０／１０、質量部）
・ジクロロメタン／シクロヘキサノン／メタノール／ヘキサン（７０／２０／５／５、質量部）
・ジクロロメタン／メチルエチルケトン／アセトン／メタノール／エタノール（５０／２０／２０／５／５、質量部）
・ジクロロメタン／１，３−ジオキソラン／メタノール／エタノール（７０／２０／５／５、質量部）
【０１１２】
・ジクロロメタン／ジオキサン／アセトン／メタノール／エタノール（６０／２０／１０／５／５、質量部）
・ジクロロメタン／アセトン／シクロペンタノン／エタノール／イソブタノール／シクロヘキサン（６５／１０／１０／５／５／５、質量部）
・ジクロロメタン／メチルエチルケトン／アセトン／メタノール／エタノール（７０／１０／１０／５／５、質量部）
・ジクロロメタン／アセトン／酢酸エチル／エタノール／ブタノール／ヘキサン（６５／１０／１０／５／５／５、質量部）
・ジクロロメタン／アセト酢酸メチル／メタノール／エタノール（６５／２０／１０／５、質量部）
・ジクロロメタン／シクロペンタノン／エタノール／ブタノール（６５／２０／１０／５、質量部）
【０１１３】
本発明におけるセルロースアシレートは、有機溶媒に１０〜３０質量％溶解している溶液であることが好ましいが、より好ましくは１３〜２７質量％であり、特には１５〜２５質量％溶解しているセルロースアシレート溶液である。これらの濃度にセルロースアシレートを実施する方法は、溶解する段階で所定の濃度になるように実施してもよく、また予め低濃度溶液（例えば９〜１４質量％）として作製した後に後述する濃縮工程で所定の高濃度溶液に調整してもよい。さらに、予め高濃度のセルロースアシレート溶液として後に、種々の添加物を添加することで所定の低濃度のセルロースアシレート溶液としてもよく、いずれの方法で本発明におけるセルロースアシレート溶液濃度になるように実施されれば特に問題ない。
【０１１４】
次に、本発明ではセルロースアシレート溶液を同一組成の有機溶媒で０．１〜５質量％にした希釈溶液のセルロースアシレートの会合体分子量が１５万〜１５００万であることが好ましい。さらに好ましくは、会合分子量が１８万〜９００万である。この会合分子量は静的光散乱法で求めることができる。その際に同時に求められる慣性自乗半径は１０〜２００ｎｍになるように溶解することが好ましい。さらに好ましい慣性自乗半径は２０〜２００ｎｍである。更にまた、第２ビリアル係数が−２×１０-4〜４×１０-4となるように溶解することが好ましく、より好ましくは第２ビリアル係数が−２×１０-4〜２×１０-4である。ここで、本発明での会合分子量、さらに慣性自乗半径および第２ビリアル係数の定義について述べる。これらは下記方法に従って、静的光散乱法を用いて測定した。測定は装置の都合上希薄領域で測定したが、これらの測定値は本発明における高濃度域でのドープの挙動を反映するものである。
【０１１５】
まず、セルロースアシレートをドープに使用する溶剤に溶かし、０．１質量％、０．２質量％、０．３質量％、０．４質量％の溶液を調製した。なお、秤量は吸湿を防ぐためセルロースアシレートは１２０℃で２時間乾燥したものを用い、２５℃、１０％Ｒ．Ｈ．で行った。溶解方法は、ドープ溶解時に採用した方法(常温溶解法、冷却溶解法、高温溶解法)に従って実施した。続いてこれらの溶液、および溶剤を０．２μｍのテフロン（登録商標）製フィルターで濾過した。そして、ろ過した溶液の静的光散乱を、光散乱測定装置（大塚電子（株）製ＤＬＳ−７００、商品名）を用い、２５℃に於いて３０度から１４０度まで１０度間隔で測定した。得られたデータをＢＥＲＲＹプロット法にて解析した。なお、この解析に必要な屈折率はアッベ屈折系で求めた溶剤の値を用い、屈折率の濃度勾配（ｄｎ／ｄｃ）は、示差屈折計（大塚電子（株）製ＤＲＭ−１０２１、商品名）を用い、光散乱測定に用いた溶剤、溶液を用いて測定した。
【０１１６】
次に本発明におけるセルロースアシレート溶液（ドープ）の調製については、その溶解方法は特に限定されず、室温でもよくさらには冷却溶解法あるいは高温溶解方法、さらにはこれらの組み合わせで実施される。これらに関しては、例えば特開平５−１６３３０１号、特開昭６１−１０６６２８号、同５８−１２７７３７号、特開平９−９５５４４号、同１０−９５８５４号、同１０−４５９５０号、特開２０００−５３７８４号、特開平１１−３２２９４６号、同１１−３２２９４７号、同２−２７６８３０号、特開２０００−２７３２３９号、特開平１１−７１４６３号、同０４−２５９５１１号、特開２０００−２７３１８４号、特開平１１−３２３０１７号、同１１−３０２３８８号の各公報などにセルロースアシレート溶液の調製法が記載されている。以上列挙したこれらのセルロースアシレートの有機溶媒への溶解方法は、本発明においても適宜本発明の範囲であればこれらの技術を適用できるものである。
【０１１７】
これらの詳細は、特に非塩素系溶媒系については発明協会公開技報（公技番号  ２００１−１７４５、２００１年３月１５日発行、発明協会）の２２〜２５頁に詳細に記載されている方法で実施される。さらに本発明におけるセルロースアシレートのドープ溶液は、溶液濃縮，ろ過が通常実施され、同様に発明協会公開技報（公技番号  ２００１−１７４５、２００１年３月１５日発行、発明協会）の２５頁に詳細に記載されている。なお、高温度で溶解する場合は、使用する有機溶媒の沸点以上の場合がほとんどであり、その場合は加圧状態で用いられる。
【０１１８】
本発明におけるセルロースアシレート溶液は、その溶液の粘度と動的貯蔵弾性率がある範囲であることが好ましい。溶液の粘度および動的貯蔵弾性率は、次の方法により測定することができる。試料溶液１ｍＬをレオメーター(ＴＡ  Ｉｎｓｔｒｕｍｅｎｔｓ社製、商品名：ＣＬＳ  ５００)に直径４ｃｍ／２°のＳｔｅｅｌ  Ｃｏｎｅ(ＴＡ  Ｉｎｓｔｒｕｍｅｎｔｓ社製)を用いて測定する。測定条件はＯｓｃｉｌｌａｔｉｏｎ  Ｓｔｅｐ／Ｔｅｍｐｅｒａｔｕｒｅ  Ｒａｍｐで４０℃〜−１０℃の範囲を２℃／分で可変して測定し、４０℃の静的非ニュートン粘度ｎ（Ｐａ・ｓ）および−５℃の貯蔵弾性率Ｇ’（Ｐａ）を求める。尚、試料溶液は予め測定開始温度にて液温一定となるまで保温した後に測定を開始する。
【０１１９】
本発明では、４０℃での粘度が１〜４００Ｐａ・ｓで、かつ１５℃での動的貯蔵弾性率が５００Ｐａ以上の場合が好ましく、４０℃での粘度が１０〜２００Ｐａ・ｓで、かつ１５℃での動的貯蔵弾性率が１００〜１００万の場合がより好ましい。さらには低温での動的貯蔵弾性率が大きいほど好ましく、例えば流延支持体が−５℃の場合は動的貯蔵弾性率が−５℃で１万〜１００万Ｐａであることが好ましく、支持体が−５０℃の場合は−５０℃での動的貯蔵弾性率が１万〜５００万Ｐａであることが好ましい。
【０１２０】
次に、セルロース体溶液を用いたフィルムの製造方法について述べる。本発明のセルロース体フィルムを製造する方法及び設備は、従来セルローストリアセテートフィルム製造に供する溶液流延製膜方法及び溶液流延製膜装置が用いられる。溶解機（釜）から調製されたドープ（セルロースアシレート溶液）を貯蔵釜で一旦貯蔵し、ドープに含まれている泡を脱泡して最終調製をする。ドープをドープ排出口から、例えば回転数によって高精度に定量送液できる加圧型定量ギヤポンプを通して加圧型ダイに送り、ドープを加圧型ダイの口金（スリット）からエンドレスに走行している流延部の金属支持体の上に均一に流延され、金属支持体がほぼ一周した剥離点で、生乾きのドープ膜（ウェブとも呼ぶ）を金属支持体から剥離する。得られるウェブの両端をクリップで挟み、幅保持しながらテンターで搬送して乾燥し、続いて乾燥装置のロール群で搬送し乾燥を終了して巻き取り機で所定の長さに巻き取る。テンターとロール群の乾燥装置との組み合わせはその目的により変わる。ハロゲン化銀写真感光材料や電子ディスプレイ用機能性保護膜に用いる溶液流延製膜方法においては、溶液流延製膜装置の他に、下引層、帯電防止層、ハレーション防止層、保護層等のフィルムへの表面加工のために、塗布装置が付加されることが多い。これらの各製造工程については、発明協会公開技報（公技番号２００１−１７４５、２００１年３月１５日発行、発明協会）の２５〜３０頁に詳細に記載され、流延（共流延を含む）、金属支持体、乾燥、剥離、延伸などに分類される。
【０１２１】
ここで、本発明においては流延部の空間温度は特に限定されないが、−５０〜５０℃であることが好ましい。更には−３０〜４０℃であることが好ましく、特には−２０〜３０℃であることが好ましい。特に低温での空間温度により流延されたセルロースアシレート溶液は、支持体の上で瞬時に冷却されゲル強度アップすることでその有機溶媒を含んだフィルムを保持することができる。これにより、セルロースアシレートから有機溶媒を蒸発させることなく、支持体から短時間で剥ぎ取りことが可能となり、高速流延が達成できるものである。なお、空間を冷却する手段としては通常の空気でもよいし窒素やアルゴン、ヘリウムなどでもよく特に限定されない。またその場合の湿度は０〜７０％Ｒ．Ｈ．が好ましく、さらには０〜５０％Ｒ．Ｈ．が好ましい。また、本発明ではセルロースアシレート溶液を流延する流延部の支持体の温度が−５０〜１３０℃であることが好ましく、−３０〜２５℃であることがより好ましく、−２０〜１５℃であることが更に好ましい。流延部を本発明における温度に保つためには、流延部に冷却した気体を導入して達成してもよく、あるいは冷却装置を流延部に配置して空間を冷却してもよい。この時、水が付着しないように注意することが重要であり、乾燥した気体を利用するなどの方法で実施できる。
【０１２２】
本発明においてその各層の内容と流延については、特に以下の構成が好ましい。すなわち、セルロースアシレート溶液が２５℃において、少なくとも一種の液体又は固体の可塑剤をセルロースアシレートに対して０．１〜２０質量％含有しているセルロースアシレート溶液であること、及び／又は少なくとも一種の液体又は固体の紫外線吸収剤をセルロースアシレートに対して０．００１〜５質量％含有しているセルロースアシレート溶液であること、及び／又は少なくとも一種の固体でその平均粒径が５〜３０００ｎｍである微粒子粉体をセルロースアシレートに対して０．００１〜５質量％含有しているセルロースアシレート溶液であること、及び／又は少なくとも一種のフッ素系界面活性剤をセルロースアシレートに対して０．００１〜２質量％含有しているセルロースアシレート溶液であること、及び／又は少なくとも一種の剥離剤をセルロースアシレートに対して０．０００１〜２質量％含有しているセルロースアシレート溶液であること、及び／又は少なくとも一種の劣化防止剤をセルロースアシレートに対して０．０００１〜２質量％含有しているセルロースアシレート溶液であること、及び／又は少なくとも一種の光学異方性コントロール剤をセルロースアシレートに対して０．１〜１５質量％含有していること、及び／又は少なくとも一種の赤外吸収剤をセルロースアシレートに対して０．１〜５質量％含有しているセルロースアシレート溶液であること、を特徴とするセルロースアシレート溶液およびそれから作製されるセルロースアシレートフィルムが好ましい。
【０１２３】
流延工程では１種類のセルロースアシレート溶液を単層流延してもよいし、２種類以上のセルロースアシレート溶液を同時及び又は逐次共流延しても良い。共流延は、例えば、特開昭５６−１６２６１７号公報、特開２００２−３１６３８７号公報に記載された態様で行うことができる。共流延により本発明のセルロースアシレートフィルムを製造する場合の層の数は、好ましくは２〜５層、より好ましくは２〜４層、特に好ましくは２〜３層である。
【０１２４】
２層以上からなる流延工程を有する場合は、作製されるセルロースアシレート溶液及びセルロースアシレートフィルムにおいて、各層の塩素系溶媒の組成が同一であるか異なる組成のどちらか一方であること、各層の添加剤が一種類であるかあるいは２種類以上の混合物のどちらか一方であること、各層への添加剤の添加位置が同一層であるか異なる層のどちらか一方であること、添加剤の溶液中の濃度が各層とも同一濃度であるかあるいは異なる濃度のどちらか一方であること、各層の会合体分子量が同一であるかあるいは異なる会合体分子量のどちらか一方であること、各層の溶液の温度が同一であるか異なる温度のどちらか一方であること、また各層の塗布量が同一か異なる塗布量のどちらか一方であること、各層の粘度が同一であるか異なる粘度のどちらか一方であること、各層の乾燥後の膜厚が同一であるか異なる厚さのどちらか一方であること、さらに各層に存在する素材が同一状態あるいは分布であるか異なる状態あるいは分布であること、各層の物性が同一であるかあるいは異なる物性のどちらか一方であること、各層の物性が均一であるか異なる物性の分布のどちらか一方であること、を特徴とするセルロースアシレート溶液及びその溶液から作製されるセルロースアシレートフィルムであることも好ましい。
【０１２５】
ここで、物性とは発明協会公開技報（公技番号２００１−１７４５、２００１年３月１５日発行、発明協会）の６〜７頁に詳細に記載されている物性を含むものであり、例えばヘイズ、透過率、分光特性、レターデーションＲｅ、同Ｒｔｈ、分子配向軸、軸ズレ、引裂強度、耐折強度、引張強度、巻き内外Ｒｔ差、キシミ、動摩擦、アルカリ加水分解、カール値、含水率、残留溶剤量、熱収縮率、高湿寸度評価、透湿度、ベースの平面性、寸法安定性、熱収縮開始温度、弾性率、及び輝点異物の測定などであり、さらにはベースの評価に用いられるインピーダンス、面状も含まれるものである。また、発明協会公開技報（公技番号２００１−１７４５、２００１年３月１５日発行、発明協会）の１１頁に詳細に記載されているセルロースアシレートのイエローインデックス、透明度、熱物性（Ｔｇ、結晶化熱）なども挙げることが出来る。
なお、本発明のセルロースアシレートフィルムは、光学性能を調節する目的で流延時および乾燥後に任意の方向に延伸してもよい。
【０１２６】
セルロースアシレートフィルムは、場合により表面処理を行うことによって、セルロースアシレートフィルムと各機能層（例えば、下塗層およびバック層）との接着の向上を達成することができる。例えばグロー放電処理、紫外線照射処理、コロナ処理、火炎処理、酸またはアルカリ処理を用いることができる。ここでいうグロー放電処理とは、１０-3〜２０Ｔｏｒｒ（０．１Ｐａ〜２．７ｋＰａ）の低圧ガス下でおこる、いわゆる低温プラズマのことである。更にまた、大気圧下でのプラズマ処理も好ましい。
【０１２７】
プラズマ励起性気体とは上記のような条件においてプラズマ励起される気体をいい、アルゴン、ヘリウム、ネオン、クリプトン、キセノン、窒素、二酸化炭素、テトラフルオロメタンの様なフロン類及びそれらの混合物などがあげられる。これらについては、詳細が発明協会公開技報（公技番号２００１−１７４５、２００１年３月１５日発行、発明協会）の３０〜３２頁に詳細に記載されている。なお、近年注目されている大気圧でのプラズマ処理は、例えば１０〜１０００ｋｅＶ下で２０〜５００ｋＧｙの照射エネルギーが用いられ、より好ましくは３０〜５００ｋｅＶ下で２０〜３００ｋＧｙの照射エネルギーが用いられる。これらの中でも特に好ましくは、アルカリ鹸化処理でありセルロースアシレートフィルムの表面処理としては極めて有効である。
【０１２８】
アルカリ鹸化処理は、鹸化液を塗布することで行う。塗布方法としては、ディップコーティング法、カーテンコーティング法、エクストルージョンコーティング法、バーコーティング法およびＥ型塗布法を挙げることができる。アルカリ鹸化処理塗布液の溶媒は、鹸化液の透明支持体に対して塗布するために濡れ性が良く、また鹸化液溶媒によって透明支持体表面に凹凸を形成させずに、面状を良好なまま保つ溶媒を選択することが好ましい。具体的には、アルコール系溶媒が好ましく、イソプロピルアルコールが特に好ましい。また、界面活性剤の水溶液を溶媒として使用することもできる。アルカリ鹸化塗布液のアルカリは、上記溶媒に溶解するアルカリが好ましく、ＫＯＨ、ＮａＯＨがさらに好ましい。鹸化塗布液のｐＨは１０以上が好ましく、１２以上がさらに好ましい。アルカリ鹸化時の反応条件は、室温で１秒以上５分以下が好ましく、５秒以上５分以下がさらに好ましく、２０秒以上３分以下が特に好ましい。アルカリ鹸化反応後、鹸化液塗布面を水洗あるいは酸で洗浄したあと水洗することが好ましい。
また、塗布式鹸化処理と後述の配向膜解塗設を、連続して行うことができ、工程数を減少できる。
【０１２９】
フィルムと乳剤層との接着を達成するために、表面活性化処理をしたのち、直接セルロースアシレートフィルム上に機能層を塗布して接着力を得る方法と、一旦何がしかの表面処理をした後、あるいは表面処理なしで、下塗層（接着層）を設けこの上に機能層を塗布する方法とがある。これらの下塗層についての詳細は、発明協会公開技報（公技番号２００１−１７４５、２００１年３月１５日発行、発明協会）の３２頁に記載されている。また本発明のセルロースアシレートフィルムの機能性層についても各種の機能層が発明協会公開技報（公技番号２００１−１７４５、２００１年３月１５日発行、発明協会）の３２〜４５頁に詳細に記載されている。
【０１３０】
本発明のセルロース体フィルムの光学性能に関して説明する。エリプソメーター（ＡＥＰ−１００、島津製作所（株）製、商品名）を用いて、波長６３２．８ｎｍで測定した面内の縦横の屈折率差にフィルム膜厚を乗じた値として、下記式に従って求める。
Ｒｅ＝（ｎｘ−ｎｙ）×ｄ
Ｒｔｈ＝｛（ｎｘ＋ｎｙ）／２−ｎｚ｝×ｄ
ｎｘ：遅相軸方向（屈折率が最大となる方向）の屈折率
ｎｙ：遅相軸に直交する方向の屈折率
ｎｚ：厚さ方向の屈折率
ｄ  ：フィルムの厚さ（単位：ｎｍ）
【０１３１】
本発明で作製されたセルロースアシレートの用途についてまず簡単に述べる。本発明の光学フィルムは特に偏光板保護フィルム用として有用である。偏光板保護フィルムとして用いる場合、偏光板の作製方法は特に限定されず、一般的な方法で作製することができる。得られたセルロースアシレートフィルムをアルカリ処理し、ポリビニルアルコールフィルムを沃素溶液中に浸漬延伸して作製した偏光子の両面に完全ケン化ポリビニルアルコール水溶液を用いて貼り合わせる方法がある。アルカリ処理の代わりに特開平６−９４９１５号、同６−１１８２３２号の各公報に記載されているような易接着加工を施してもよい。保護フィルム処理面と偏光子を貼り合わせるのに使用される接着剤としては、例えば、ポリビニルアルコール、ポリビニルブチラール等のポリビニルアルコール系接着剤や、ブチルアクリレート等のビニル系ラテックス等が挙げられる。偏光板は偏光子及びその両面を保護する保護フィルムで構成されており、更に該偏光板の一方の面にプロテクトフィルムを、反対面にセパレートフィルムを貼合して構成される。プロテクトフィルム及びセパレートフィルムは偏光板出荷時、製品検査時等において偏光板を保護する目的で用いられる。この場合、プロテクトフィルムは、偏光板の表面を保護する目的で貼合され、偏光板を液晶板へ貼合する面の反対面側に用いられる。
【０１３２】
又、セパレートフィルムは液晶板へ貼合する接着層をカバーする目的で用いられ、偏光板を液晶板へ貼合する面側に用いられる。液晶表示装置には通常２枚の偏光板の間に液晶を含む基板が配置されているが、本発明の光学フィルムを適用した偏光板保護フィルムはどの部位に配置しても優れた表示性が得られる。特に液晶表示装置の表示側最表面の偏光板保護フィルムには透明ハードコート層、防眩層、反射防止層等が設けられるため、該偏光板保護フィルムをこの部分に用いることが特に好ましい。
【０１３３】
本発明のセルロース体フィルムは、様々な用途で用いることができ、液晶表示装置の光学補償シートとして用いると特に効果がある。本発明のセルロース体フィルムは、様々な表示モードの液晶セルに用いることができる。ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＡＦＬＣ（Ａｎｔｉ−ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）およびＨＡＮ（Ｈｙｂｒｉｄ  Ａｌｉｇｎｅｄ  Ｎｅｍａｔｉｃ）のような様々な表示モードが提案されている。また、上記表示モードを配向分割した表示モードも提案されている。セルロース体フィルムは、いずれの表示モードの液晶表示装置においても有効である。
【０１３４】
また、透過型、反射型、半透過型のいずれの液晶表示装置においても有効である。本発明のセルロース体フィルムを、ＴＮモードの液晶セルを有するＴＮ型液晶表示装置の光学補償シートの支持体として用いてもよい。本発明のセルロース体フィルムを、ＳＴＮモードの液晶セルを有するＳＴＮ型液晶表示装置の光学補償シートの支持体として用いてもよい。一般的にＳＴＮ型液晶表示装置では、液晶セル中の棒状液晶性分子が９０〜３６０度の範囲にねじられており、棒状液晶性分子の屈折率異方性（△ｎ）とセルギャップ（ｄ）との積（△ｎｄ）が３００〜１５００ｎｍの範囲にある。ＳＴＮ型液晶表示装置に用いる光学補償シートについては、特開２０００−１０５３１６号公報に記載がある。本発明のセルロース体フィルムは、ＶＡモードの液晶セルを有するＶＡ型液晶表示装置の光学補償シートの支持体として特に有利に用いられる。本発明のセルロース体フィルムは、ＯＣＢモードの液晶セルを有するＯＣＢ型液晶表示装置あるいはＨＡＮモードの液晶セルを有するＨＡＮ型液晶表示装置の光学補償シートの支持体としても有利に用いられる。
【０１３５】
本発明のセルロース体フィルムは、ＴＮ型、ＳＴＮ型、ＨＡＮ型、ＧＨ（Ｇｕｅｓｔ−Ｈｏｓｔ）型の反射型液晶表示装置の光学補償シートとしても有利に用いられる。これらの表示モードは古くから良く知られている。ＴＮ型反射型液晶表示装置については、特開平１０−１２３４７８号公報、国際公開第ＷＯ９８／４８３２０号パンフレット、特許第３０２２４７７号明細書に記載がある。反射型液晶表示装置に用いる光学補償シートについては、国際公開第ＷＯ００／６５３８４号パンフレットに記載がある。
【０１３６】
本発明のセルロース体フィルムは、ＡＳＭ（Ａｘｉａｌｌｙ  Ｓｙｍｍｅｔｒｉｃ  Ａｌｉｇｎｅｄ  Ｍｉｃｒｏｃｅｌｌ）モードの液晶セルを有するＡＳＭ型液晶表示装置の光学補償シートの支持体としても有利に用いられる。ＡＳＭモードの液晶セルは、セルの厚さが位置調整可能な樹脂スペーサーにより維持されているとの特徴がある。その他の性質は、ＴＮモードの液晶セルと同様である。ＡＳＭモードの液晶セルとＡＳＭ型液晶表示装置については、クメ（Ｋｕｍｅ）他の論文（Ｋｕｍｅ  ｅｔ  ａｌ．，  ＳＩＤ  ９８  Ｄｉｇｅｓｔ  １０８９  （１９９８））に記載がある。
以上述べてきたこれらの詳細なセルロース体フィルムの用途は発明協会公開技報（公技番号  ２００１−１７４５、２００１年３月１５日発行、発明協会）の４５〜５９頁に詳細に記載されている。
【実施例】
【０１３７】
次に、本発明を実施例に基づき、更に詳細に説明するが、本発明は下記実施例によって何ら限定されることはない。
［実施例１］
下記のセルロースアセテート溶液組成の各成分をミキシングタンクに投入し、加熱しながら攪拌して、各成分を溶解し、セルロースアセテート溶液を調製した。
【０１３８】
（セルロースアセテート溶液組成）
酢化度６０．９％のセルロースアセテート                    １００質量部
トリフェニルホスフェート（可塑剤）                        ７．８質量部
ビフェニルジフェニルホスフェート（可塑剤）                ３．９質量部
メチレンクロライド（第１溶媒）                            ３１８質量部
メタノール（第２溶媒）                                      ４７質量部
【０１３９】
別のミキシングタンクに、本発明に用いられる化合物、または比較化合物１６質量部、メチレンクロライド８７質量部およびメタノール１３質量部を投入し、加熱しながら攪拌して、レターデーション制御剤溶液を調製した。
セルロースアセテート溶液４７４質量部にレターデーション制御（上昇）剤溶液３６質量部を混合し、充分に攪拌してドープを調製した。レターデーション調整剤は、セルロースアセテート１００質量部に対しての表１記載の質量部添加した。
【０１４０】
得られたドープを、バンド流延機を用いて流延した。残留溶剤量が１５質量％のフィルムを、１３０℃の条件で、テンターを用いて２０％の延伸倍率で横延伸して、セルロースアセテートフィルム（厚さ：８０μｍ）を製造した。作製したセルロースアセテートフィルム（光学補償シート）について、エリプソメーター（Ｍ−１５０、日本分光（株）製、商品名）を用いて、波長６３３ｎｍにおけるＲｅレターデーション値およびＲｔｈレターデーション値を測定した。結果を表１に示す。
【０１４１】
＜Ｒｔｈ、Ｒｅの測定＞
エリプソメーター（ＡＥＰ−１００、島津製作所（株）製、商品名）を用いて、波長６３２．８ｎｍで測定した面内の縦横の屈折率差にフィルム膜厚を乗じた値として、下記式に従って求めた。
Ｒｅ＝（ｎｘ−ｎｙ）×ｄ
Ｒｔｈ＝｛（ｎｘ＋ｎｙ）／２−ｎｚ｝×ｄ
ｎｘ：遅相軸方向（屈折率が最大となる方向）の屈折率
ｎｙ：遅相軸に直交する方向の屈折率
ｎｚ：厚さ方向の屈折率
ｄ  ：フィルムの厚さ（単位：ｎｍ）
【０１４２】
【表１】
2005330443.tif 000017
比較化合物１
【０１４３】
【化１６】
2005330443.tif 000018
【０１４４】
表１の結果から明らかなように、本発明における化合物を添加した試料Ｎｏ．３〜５は、公知の円盤状化合物（比較化合物１）を添加した試料Ｎｏ．２では実現できなかったＲｅ／Ｒｔｈ比の向上した新規なセルロースフィルムの作製が可能であることがわかった。なお、本発明で規定する特定の化合物と比較化合物１とを併用することにより任意のＲｅ／Ｒｔｈ比を有するセルロースフィルムの作製が可能になる。